(57)【要約】【課題】Ｂｌｕ−Ｒａｙ  Ｄｉｓｃ等の大容量の記録媒体への情報の記録及び再生を行うことができる光情報記録再生装置の対物レンズとして好適に用いることができ、中央部から周辺部にかけて一定量以上の透過光量が確保でき、容易に製造可能な反射防止膜を有するレンズを提供すること。【解決手段】光入射側レンズ面が、光入射側に凸で、かつ入射光の入射角が該レンズ面の中央部で略０°有効径の周辺部で６０°以上となるレンズにおいて、光入射側レンズ面に反射防止膜を設け、光入射側レンズ面への入射角が０°の光の反射率が極小値となる波長が８００〜１２００ｎｍの範囲にあるように設定し、波長４００〜４１０ｎｍの入射光の光入射側レンズ面への入射角が０°〜６０°の範囲において該入射光の透過率を９３％以上とする。【選択図】図１
2012119046.tif 000002
【特許請求の範囲】
【請求項１】
波長４００〜４１０ｎｍの入射光を入射するレンズであって、
該レンズの光入射側レンズ面は、光入射側に凸で、かつ入射光の入射角が該光入射側レンズ面の中央部で略０°、有効径の周辺部で最大６０°以上であり、
前記レンズは、前記光入射側レンズ面に反射防止膜を有し、
前記光入射側レンズ面への入射角が０°の光の反射率が極小値となる波長が８００〜１２００ｎｍの範囲にあり、
前記波長４００〜４１０ｎｍの入射光の前記光入射側レンズ面への入射角が０°〜６０°の範囲において該入射光の透過率が９３％以上であるレンズ。
【請求項２】
前記波長４００〜４１０ｎｍの入射光の前記光入射側レンズ面への入射角が０°〜６０°の範囲内において、該入射光の透過率の最大値と最小値の差が５％以下である、請求項１に記載のレンズ。
【請求項３】
前記反射防止膜が単層膜又は２層以上の多層膜である、請求項１又は２に記載のレンズ。
【請求項４】
前記反射防止膜が前記単層膜であり、該単層膜がＭｇＦ２層である、請求項３に記載のレンズ。
【請求項５】
前記反射防止膜が前記多層膜であり、該多層膜が、ＺｒＯ２層とＭｇＦ２層との積層膜である、請求項３に記載のレンズ。
【請求項６】
屈折率が１．５０〜１．７０のガラス又はプラスチックの基材上に前記反射防止膜が設けられた、請求項１〜５のいずれか１項に記載のレンズ。
【請求項７】
光記録媒体上に光を集光することにより、該光記録媒体上への情報の記録又は該光記録媒体に記録された情報の再生を行う光情報記録再生装置であって、４００〜４１０ｎｍの光を発する光源と、該光源からの光を前記光記録媒体上に集光するレンズとを有し、該レンズが請求項１〜６のいずれか１項に記載のレンズである光情報記録再生装置。
【発明の詳細な説明】
【技術分野】
【０００１】
本発明は、波長４００〜４１０ｎｍの光を集光するレンズ、及び該レンズを備える光情報記録再生装置に関する。
【背景技術】
【０００２】
従来、ＣＤ（コンパクト・ディスク）、ＣＤ−ＲＯＭ、ＤＶＤ（デジタル・バーサタイル・ディスク）や、光磁気ディスク等の光記録媒体に光学的に情報を記録したり、光記録媒体に記録された情報を再生するため、光情報記録再生装置（光ピックアップ装置）が開発されている。また、最近では、高密度光ディスクとして大容量化を図った、Ｂｌｕ−Ｒａｙ  ＤｉｓｃやＨＤ−ＤＶＤも開発されている。
【０００３】
光ピックアップ装置の対物レンズは、表面反射を抑え、光の利用効率を向上させるために、表面に反射防止膜が設けられる。反射防止膜は真空蒸着法などにより成膜され、その膜厚は、通常、光入射側のレンズ面の中央部において入射角０°で垂直入射する光の透過率が、光ピックアップ装置の光の波長に対して最大値を示すように設定される。
対物レンズのレンズ面が外側（光源側）に凸であると、レンズ面の中央部から周辺部へ行くほどレンズ面の傾斜が強くなるため、レンズ面に対する光の入射角度も大きくなり、また周辺部へ行くほど反射防止膜が薄く形成されるので、レンズの周辺部へ行くほど光の透過率が低くなる。一方、例えば、近年、大容量の光記録媒体として注目されているＢｌｕ−Ｒａｙ  Ｄｉｓｃでは、使用する光の波長が４０５ｎｍと短いため、情報の記録再生のためには、開口数を大きくするためレンズの有効径を大きくし、レンズの周辺部まで使用する必要がある。最近では、光の入射角が５０°以上となる周辺部をレンズ有効径内に含んだ対物レンズが用いられるようになってきている。
【０００４】
光の反射率の波長依存性は、反射防止膜の膜厚が薄くなると短波長側にシフトすること、また光の入射角度が大きくなると短波長側にシフトするとともに反射率が大きくなることが知られている。
従来の光ピックアップ装置の対物レンズにおいては、入射する光の反射率がレンズ面の中央部で極小値をとるよう設計されているが、周辺部では、反射率の波長依存性が短波長側にシフトするために入射する光の波長に対して極小値を取らず、反射率も中央部に比べて高くなる。このため、周辺部を透過する光量が、中央部を透過する光量に比べて相対的に少なく、レンズ全体の透過率の低下、光の集束性能の低下、ビーム光量の低下などの問題が生じていた。
この問題は、光の入射角度がより大きな周辺部を利用する、Ｂｌｕ−Ｒａｙ  Ｄｉｓｃ用の対物レンズ等では顕著となるため、その改善が強く求められている。
【０００５】
この問題を解決するために、例えば特許文献１には、波長４００〜４４０ｎｍの範囲のレーザ光源の光を用いる光ピックアップ装置に用いるレンズであって、光入射側レンズ面への光の入射角が５３°以上となる周辺部を有し、光の入射角が０°となる中央部において該入射角０°で入射する光の反射率が波長４６０〜６５０ｎｍの範囲内で極小値を示すように膜厚が設定された光反射防止膜が光入射側レンズ面上に設けられ、相対的に周辺部の透過率を高くしたレンズが記載されている。
【先行技術文献】
【特許文献】
【０００６】
【特許文献１】特許第４１７２１８０号
【発明の概要】
【発明が解決しようとする課題】
【０００７】
特許文献１には、レンズの周辺部の透過光量を中央部より相対的に増加させた反射防止膜が提案されているが、これは結果的には中央部の透過光量を犠牲にしており、有効径内に更に大きい入射角の入射光まで取り込もうとすると、中央部での透過光量低下が大きくなってしまう。また、単波長光源の光学系でこのレンズを使用する場合、該波長での反射率特性の傾きが大きいと、膜厚のバラツキによる反射特性の変動が大きく、成膜する際に膜厚の制御をより精密に行うことが必要になり、成膜し難く製造適性に優れているとは言えない。
【０００８】
以上のような状況に鑑み、本発明の目的は、Ｂｌｕ−Ｒａｙ  Ｄｉｓｃ等の大容量の記録媒体への情報の記録及び再生を行うことができる光情報記録再生装置の対物レンズとして好適に用いることができ、中央部から周辺部にかけて一定量以上の透過光量が確保でき、容易に製造可能な反射防止膜を有するレンズを提供することである。本発明の他の目的は、該レンズを有する光情報記録再生装置を提供することである。
【課題を解決するための手段】
【０００９】
本発明者らが検討したところ、光入射側のレンズ面が、光入射側に凸で、かつ入射光の入射角が該レンズ面の中央部で略０°、有効径の周辺部で６０°以上となる対物レンズにおいて、入射角０°の光の波長に対する反射率が極小となる波長域を８００〜１２００ｎｍの範囲となるような反射防止膜を光入射側のレンズ面に設けることにより、該反射防止膜の成膜が容易であり、中央部から周辺部にかけて一定量以上の透過光量が確保でき、波長４００〜４１０ｎｍの入射光の集光性能に優れたレンズが得られることを見出した。
【００１０】
即ち、前記課題は、以下の手段により解決することができる。
［１］
波長４００〜４１０ｎｍの入射光を入射するレンズであって、
該レンズの光入射側レンズ面は、光入射側に凸で、かつ入射光の入射角が該光入射側レンズ面の中央部で略０°、有効径の周辺部で最大６０°以上であり、
前記レンズは、前記光入射側レンズ面に反射防止膜を有し、
前記光入射側レンズ面への入射角が０°の光の反射率が極小値となる波長が８００〜１２００ｎｍの範囲にあり、
前記波長４００〜４１０ｎｍの入射光の前記光入射側レンズ面への入射角が０°〜６０°の範囲において該入射光の透過率が９３％以上であるレンズ。
［２］
前記波長４００〜４１０ｎｍの入射光の前記光入射側レンズ面への入射角が０°〜６０°の範囲内において、該入射光の透過率の最大値と最小値の差が５％以下である、［１］に記載のレンズ。
［３］
前記反射防止膜が単層膜又は２層以上の多層膜である、［１］又は［２］に記載のレンズ。
［４］
前記反射防止膜が前記単層膜であり、該単層膜がＭｇＦ２層である、［３］に記載のレンズ。
［５］
前記反射防止膜が前記多層膜であり、該多層膜が、ＺｒＯ２層とＭｇＦ２層との積層膜である、［３］に記載のレンズ。
［６］
屈折率が１．５０〜１．７０のガラス又はプラスチックの基材上に前記反射防止膜が設けられた、［１］〜［５］のいずれか１項に記載のレンズ。
［７］
光記録媒体上に光を集光することにより、該光記録媒体上への情報の記録又は該光記録媒体に記録された情報の再生を行う光情報記録再生装置であって、４００〜４１０ｎｍの光を発する光源と、該光源からの光を前記光記録媒体上に集光するレンズとを有し、該レンズが［１］〜［６］のいずれか１項に記載のレンズである光情報記録再生装置。
【発明の効果】
【００１１】
本発明によれば、波長４００〜４１０ｎｍの入射光に対し中央部から周辺部にかけて一定量以上の透過光量が確保でき、集光性能に優れたレンズ、及び該レンズを用いた光情報記録再生装置を提供することができる。
【図面の簡単な説明】
【００１２】
【図１】本発明の一実施形態のレンズの断面模式図である。
【図２】図１に示すレンズがレンズ面Ｓ１側に２層構成の反射防止膜を有する場合のレンズ面Ｓ１側の部分拡大図である。
【図３】本発明の一実施形態の光情報記録再生装置の構成の概略を示す図である。
【図４】実施例１のレンズの光入射側レンズ面の中央部（入射角０°）での分光反射率特性を示す図である。
【図５】実施例１のレンズの光入射側レンズ面の入射角０°となる中央部から入射角６０°となる周辺部までの透過率を示す図である。
【図６】比較例１のレンズの光入射側レンズ面の中央部（入射角０°）での分光反射率特性を示す図である。
【図７】比較例１のレンズの光入射側レンズ面の入射角０°となる中央部から入射角６０°となる周辺部までの透過率を示す図である。
【図８】実施例１のレンズにおいて光入射側レンズ面の入射角０°となる中央部から入射角６０°となる周辺部までの反射率を示す図である。
【図９】実施例１の反射率平坦度を示す図である。
【図１０】実施例２のレンズにおいて光入射側レンズ面の入射角０°となる中央部から入射角６０°となる周辺部までの反射率を示す図である。
【図１１】実施例３のレンズにおいて光入射側レンズ面の入射角０°となる中央部から入射角６０°となる周辺部までの反射率を示す図である。
【図１２】実施例４のレンズにおいて光入射側レンズ面の入射角０°となる中央部から入射角６０°となる周辺部までの反射率を示す図である。
【図１３】実施例５のレンズにおいて光入射側レンズ面の入射角０°となる中央部から入射角６０°となる周辺部までの反射率を示す図である。
【図１４】実施例２の反射率平坦度を示す図である。
【図１５】実施例３の反射率平坦度を示す図である。
【図１６】実施例４の反射率平坦度を示す図である。
【図１７】実施例５の反射率平坦度を示す図である。
【発明を実施するための形態】
【００１３】
以下、本発明の実施の形態について詳細に説明するが、本発明はこれらに限定されるものではない。
本発明のレンズは、波長４００〜４１０ｎｍの入射光を入射するレンズであって、
該レンズの光入射側レンズ面は、光入射側に凸で、かつ入射光の入射角が該レンズ面の中央部で略０°、有効径の周辺部で６０°以上であり、
前記レンズは、前記光入射側レンズ面に反射防止膜を有し、
前記光入射側レンズ面への入射角が０°の光の反射率が極小値となる波長が８００〜１２００ｎｍの範囲にあり、
前記波長４００〜４１０ｎｍの入射光の前記光入射側レンズ面への入射角が０°〜６０°の範囲において該入射光の透過率が９３％以上である。
【００１４】
図１に、本発明の一実施形態のレンズの断面を模式的に示す。図１に示すように、レンズ１は、レンズ基材２と、光入射側のレンズ面Ｓ１に反射防止膜３を有する。レンズ面Ｓ１に入射する平行光である入射光Ｉは、レンズ面Ｓ２より出射して所定の焦点位置（図示略）に集光する。
なお、本明細書においては、レンズ面Ｓ１の一位置における法線Ｎと、該一位置に入射する入射光（光軸Ｌと平行）との角度θを、該入射光のレンズ面Ｓ１への入射角と定義する。
【００１５】
レンズ面Ｓ１は、入射光Ｉが実際に入射する範囲である有効径内において、光入射側に凸で、かつ入射光Ｉの入射角θがレンズ面Ｓ１の中央部Ｃで略０°、周辺部Ｐで６０°以上となる曲率を有している。ここで、入射角が「略０°」とは、入射光Ｉがレンズ面Ｓ１に対して略垂直入射することを意味し、レンズが傾いていなければ、入射面の凸面頂部で垂直入射となる。
前述したように、記録密度の高いＢｌｕ−Ｒａｙ  Ｄｉｓｃ用の光情報記録再生装置の対物レンズでは、大きな開口数が求められ、有効径を大きくするために、周辺部Ｐにおける入射光Ｉの入射角θが６０°以上となる範囲まで有効径内として使用することが多い。本発明は、入射角θが６０°以上となる範囲まで使用する場合に適用すると顕著な効果を現す。本発明の効果は最大入射角θが大きくなる場合ほど大きな効果を現すが、実際上、入射光を有効に利用できるのは７０°程度が限度であるとされている。
【００１６】
レンズ面Ｓ２は、出射した光が所定の焦点位置に集光させることができれば、その形状は特に限定されるものではない。図１では図示していないが、通常、レンズ面Ｓ２は光出射側に凸形状を有する。
また、レンズ面Ｓ２上には、反射防止膜を有していてもよい。
【００１７】
レンズ基材２は、レンズ形成可能な材料で構成されれば特に限定されるものではないが、プラスチック材料やガラス材料などにより構成することができる。
プラスチック材料は、例えば、アクリル樹脂、ポリカーボネート樹脂、ポリオレフィン系樹脂などの透明な樹脂材料が用いられる。また、ガラス材料としては、従来周知の光学用硝子が用いられる。
【００１８】
反射防止膜３は、例えば、真空蒸着法や、スパッタ法、ＣＶＤ法、大気圧プラズマ法などの従来周知の成膜方法により、成膜することができる。例えば、真空蒸着法の場合、レンズ基材２に対して光軸Ｌに沿った向き（図１において入射光Ｉが入射する向き）から反射防止膜３の材料を蒸着することによりに成膜することができる。ここで、反射防止膜３全体の膜厚制御は、レンズ面Ｓ１の形状に応じて中央部Ｃの膜厚を制御することにより行うことができるので、成膜も容易に行うことができる。
反射防止膜３は、単層膜であってもよいし、２層以上の多層膜であってもよい。
単層膜の場合、反射防止膜３の材料としては、ＭｇＦ２、ＳｉＯ２、などが挙げられる。より屈折率が低い、ＭｇＦ２を用いるのが好ましい。
【００１９】
多層膜の場合、２層以上を積層することで成膜することができる。
２層が積層された多層膜の場合には、例えば、図２に示すように、基材２側から、第一層５と、第一層５より屈折率の低い第二層６とを積層することで形成することができる。
第一層５を構成する材料としては、ＣｅＯ２、ＴｉＯ２、Ｔａ２Ｏ５、ＺｒＯ２、Ａｌ２Ｏ３、ＳｉＮなどの高〜中屈折率材料が挙げられる。また、第二層６を構成する材料としては、例えば、ＭｇＦ２、ＳｉＯ２などの低屈折率材料が挙げられる。
【００２０】
２層を超える多層膜の場合には、上記２層構成の多層膜の第二層６の上に、更に、前記高屈折率材料からなる層や前記低屈折率材料からなる層を積層することにより成膜することができる。ここで、前記高屈折率材料と前記低屈折率材料との中間の屈折率を有する中屈折率材料からなる層を設けてもよい。
【００２１】
本実施形態のレンズ１では、レンズ面Ｓ１の中央部Ｃにおいて反射率が極小値をとる波長範囲が８００〜１２００ｎｍとなる。このため、中央部Ｃにおいて波長４００〜４１０ｎｍの入射光に対して反射率が極小値を取るように反射防止膜を設計した場合に比べて、本実施形態のレンズ１の中央部Ｃにおける波長４００〜４１０ｎｍの入射光の反射率は大きな値を取る。
一方、周辺部Ｐでは、反射防止膜の膜厚が中央部Ｃに比べて薄く、また入射光の入射角度も６０°以上と大きいため、前述のとおり、反射率の波長依存性が短波長側にシフトし、周辺部Ｐにおいて分光反射率特性が極小値を示す波長の範囲は、中央部Ｃにおいて分光反射率特性が極小値を示す波長範囲よりも短波長側になる。ここで、本実施形態では、中央部Ｃにおいて反射率が極小値を示す波長範囲が８００〜１２００ｎｍなので、周辺部Ｐにおいて分光反射率特性が極小値を示す波長範囲は中央部Ｃより入射光の波長４００〜４１０ｎｍに近い範囲となることを利用し、中央部Ｃにおいて波長４００〜４１０ｎｍの入射光に対して分光反射率特性が極小値を取るように反射防止膜を設計した場合の周辺部Ｐの反射率に比べて、本実施形態のレンズ１の周辺部Ｐにおける波長４００〜４１０ｎｍの入射光の反射率は小さな値を取るようにした。
以上のようにすることで、中央部Ｃから周辺部Ｐにかけて均一に近く、一定量以上の透過光量を確保できる。具体的には、レンズ面Ｓ１への入射角が０°〜６０°の範囲にある入射光の透過率が９３％以上とすることができ、波長４００〜４１０ｎｍの入射光の集光性能に優れたレンズとすることができる。
【００２２】
中央部Ｃから周辺部Ｐにかけて均一に近い透過光量をより確実に確保する上では、レンズ面Ｓ１への入射角が０°の反射率の極小値（中央部Ｃにおける分光反射率の極小値）は、波長８００〜１２００ｎｍの範囲にあることが好ましく、波長９００〜１０５０ｎｍの範囲にあることがより好ましい。
【００２３】
更に、本実施形態のレンズ１では、レンズ面Ｓ１への入射角が０°の光の反射率の最大値（中央部Ｃにおける分光反射率の最大値）と最小値の差を小さくとすることが好ましく、具体的には５％以下することが好ましい。
これにより膜厚変化による分光反射特性（分光透過特性）の変動を小さくすることができるので、成膜し易く、製造適性に優れる反射防止膜となるので、好ましい。
【００２４】
本実施形態のレンズ１は、光記録媒体への情報の記録や、光記録媒体に記録された情報の再生が可能な光情報記録再生装置の対物レンズとして好適に用いることができる。
【００２５】
本発明に係る光情報記録再生装置は、４００〜４１０ｎｍの光を発する光源と、該光源からの光を光記録媒体上に集光するレンズを備える。
図３に本発明の一実施形態の光情報記録再生装置の構成の概略を示す。図３に示す光情報記録装置１０は、Ｂｌｕ−Ｒａｙ  Ｄｉｓｃの光記録媒体に適用可能な構成とされており、４００〜４１０ｎｍの光を発する光源としての半導体レーザ光源１１、コリメータレンズ１２、偏光ビームスプリッタ１３、１／４波長板１４、対物レンズ１、集光レンズ１６、光検出器１７を備えて構成されている。レンズ１は、上述の本実施形態のレンズ１であり、レンズ面Ｓ１を半導体レーザ光源１１側に向けている。
半導体レーザ光源１１から出射したレーザ光は、コリメータレンズ１２により平行光に変換され、偏光ビームスプリッタ１３によりＰ成分の光のみが透過される。Ｐ偏光は、１／４波長板１４により円偏光に変換され、レンズ面Ｓ１側から対物レンズ１５（レンズ１）に入射して、光記録媒体Ｒの情報記録面Ａに集光される。光記録媒体Ｒの情報記録面Ａで反射された円偏光は、回転方向が逆の円偏光に変換され、再び対物レンズ１５を通過して、１／４波長板１４によりＳ成分のみの直線偏光に変換される。Ｓ偏光は、偏光ビームスプリッタ１３により反射され、集光レンズ１６により光検出器１７に集光される。
光情報記録再生装置１０においては、光検出器１７によって戻り光量を検出することにより、光記録媒体Ｒの情報記録面Ａに記録された情報を読み出して、情報の再生を行えるようになっている。
【００２６】
対物レンズとして本実施形態のレンズ１を用いているので、レンズ面Ｓ１の有効径全体にわたって略均一な透過率で光が透過し光記録媒体上に集光されるので、Ｂｌｕ―Ｒａｙ Ｄｉｓｃのように光記録媒体へ情報を高密度に記録したり、高密度に情報が記録された光記録媒体から情報を再生する用途に適している。
【実施例】
【００２７】
以下、実施例により本発明を更に詳細に説明するが、本発明はこれらの実施例に限定されるものではない。
【００２８】
［実施例１］
図１に示すレンズ１において、レンズ基材２として屈折率１．５６２のプラスチックレンズ、反射防止膜３としてＭｇＦ２からなる単層膜を真空蒸着法により成膜した。レンズ面Ｓ１の中央部Ｃにおける反射防止膜３の光学膜厚は反射率極小値が１０００ｎｍになるように調整した。レンズ基材２としては、レンズ面Ｓ１の中央部Ｃから周辺部Ｐにかけての角度θ（光軸Ｌに対するレンズ面Ｓ１の法線の傾き）が有効径内で０°〜６０°以上となる曲率を有するものを用いた。
このようにして作製した実施例１のレンズの入射角が０°の光に対する中心部Ｃにおける反射率特性を図４に示す。反射率の極小値は１０００ｎｍ付近となり、最大値(極大値)は５００ｎｍ付近となっている。
また、波長４０５ｎｍの入射光に対する入射角０°の中央部Ｃから入射角６０°の周辺部Ｐにかけての反射率と透過率（１００−反射率）を下記表１及び図５（透過率のみ）にも示す。表１及び図５に示すように、中央部Ｃから周辺部Ｐにかけて、透過率が９５％以上であり、透過率の最大値と最小値の差が２％以下の均一な透過率が得られた。
【００２９】
【表１】
2012119046.tif 000003
【００３０】
また、レンズ面Ｓ１の中央部Ｃにおける光学膜厚を変えることで、入射角が０°の光に対する中心部Ｃにおける反射率の極小値（以下、「反射率極小波長」と呼ぶ）が８００〜１２００ｎｍの範囲で異なる波長となる反射防止膜１−１〜１−７を成膜した。反射防止膜１−１〜１−７それぞれについて、波長４０５ｎｍの入射光に対する入射角０°の中央部Ｃから入射角６０°の周辺部Ｐにかけての反射率を下記表２及び図８に示す。また波長４０５ｎｍの入射光に対する中央部Ｃから周辺部Ｐにかけてのレンズ面Ｓ１の反射率平坦度（反射率最大値−反射率最小値）を図９に示す。
【００３１】
【表２】
2012119046.tif 000004
【００３２】
表２及び図８に示すように、入射角が０°の光に対する中心部Ｃにおける反射率の極小値を８００〜１２００ｎｍの範囲となるように反射防止膜を設けることで、波長４０５ｎｍの入射光に対して中央部Ｃから周辺部Ｐにかけて反射率６％以下とすることができる。即ち、中央部Ｃから周辺部Ｐにかけて、９４％以上の透過率が得られる。
また、図９から、中央部Ｃから周辺部Ｐにかけて反射率の変化が小さく、レンズ面Ｓ１の有効径内で均一な反射率及び透過率が得られることが分かる。
【００３３】
［比較例１］
実施例１のレンズにおいて、レンズ面Ｓ１の中央部Ｃにおける反射防止膜３の光学膜厚は反射率の極小値が４０５ｎｍとなるようにした以外は、実施例１と同様にして反射防止膜を成膜した。
このようにして作製した比較例１のレンズの入射角が０°の光に対する中心部Ｃにおける反射率特性を図６に示す。図６では、反射率の極小値は、設定した通り４０５ｎｍ付近となっている。
また、また、波長４０５ｎｍの入射光に対する入射角０°の中央部Ｃから入射角６０°の周辺部Ｐにかけての反射率と透過率（１００−反射率）を下記表３及び図７（透過率のみ）に示す。表３及び図７に示すように、比較例１のレンズでは、入射角０°の中央部Ｃの透過率が高いが、入射角６０°の周辺部Ｐでは透過率が減少してしまい、中央部Ｃから周辺部Ｐにかけて均一な透過率が得られない。
【００３４】
【表３】
2012119046.tif 000005
【００３５】
［実施例２〜５］
実施例１のレンズにおいて、レンズ基材２として屈折率が１．４７０(ガラス：実施例２)、１．５０５（プラスチック：実施例３）、１．５２７（プラスチック：実施例４）、１．６０９（ガラス：実施例５）の４種類を用い、それぞれ、反射率極小波長が８００〜１２００ｎｍの範囲で異なる波長となるように７種類の反射防止膜（２−１〜２−７、３−１〜３−７、４−１〜４−７、５−１〜５−７）を成膜した。
【００３６】
反射防止膜２−１〜２−７、３−１〜３−７、４−１〜４−７及び５−１〜５−７のそれぞれについて、波長４０５ｎｍの入射光に対する入射角０°の中央部Ｃから入射角６０°の周辺部Ｐにかけての反射率を下記表４〜７及び図１０〜１３に示す。また波長４０５ｎｍの入射光に対する中央部Ｃから周辺部Ｐにかけてのレンズ面Ｓ１の反射率平坦度（反射率最大値−反射率最小値）を図１４〜１７に示す。
【００３７】
【表４】
2012119046.tif 000006
【００３８】
【表５】
2012119046.tif 000007
【００３９】
【表６】
2012119046.tif 000008
【００４０】
【表７】
2012119046.tif 000009
【００４１】
表４〜７及び図１０〜１３に示すように、各実施例とも、入射角が０°の光に対する中心部Ｃにおける反射率の極小値を８００〜１２００ｎｍの範囲となるように反射防止膜を設けることで、波長４０５ｎｍの入射光に対して中央部Ｃから周辺部Ｐにかけて反射率７％以下とすることができる。即ち、中央部Ｃから周辺部Ｐにかけて、９３％以上の透過率が得られる。
また、図１４〜１７から、中央部Ｃから周辺部Ｐにかけて反射率の変化が小さく、レンズ面Ｓ１の有効径内で均一な反射率及び透過率が得られることが分かる。
【符号の説明】
【００４２】
１    レンズ
２    レンズ基材
３    反射防止膜
１０  光情報記録再生装置
１１  光源
Ｒ    光記録媒体  
【図１】
2012119046.tif 000010
【図２】
2012119046.tif 000011
【図３】
2012119046.tif 000012
【図４】
2012119046.tif 000013
【図５】
2012119046.tif 000014
【図６】
2012119046.tif 000015
【図７】
2012119046.tif 000016
【図８】
2012119046.tif 000017
【図９】
2012119046.tif 000018
【図１０】
2012119046.tif 000019
【図１１】
2012119046.tif 000020
【図１２】
2012119046.tif 000021
【図１３】
2012119046.tif 000022
【図１４】
2012119046.tif 000023
【図１５】
2012119046.tif 000024
【図１６】
2012119046.tif 000025
【図１７】
2012119046.tif 000026